(57)【特許請求の範囲】
【請求項１】
抗菌性および抗ウィルス性のポリマー材料であって、粉末形態のイオンの銅の微視的水不溶性粒子を有しており、該粒子がＣｕＯとＣｕ2Ｏの混合物であって、Ｃｕ++を放出するものであり、該ポリマー材料に該粒子の一部が露出され、かつその表面から突出する状態で封入された、ポリマー材料。
【請求項２】
上記ポリマー材料がフィルムである、請求項１記載の抗菌性および抗ウィルス性のポリマー材料。
【請求項３】
上記ポリマー材料が繊維である、請求項１記載の抗菌性および抗ウィルス性のポリマー材料。
【請求項４】
上記ポリマー材料が糸である、請求項１記載の抗菌性および抗ウィルス性のポリマー材料。
【請求項５】
上記粒子が１ミクロンと１０ミクロンとの間の大きさである、請求項１記載の抗菌性および抗ウィルス性のポリマー材料。
【請求項６】
上記粒子がポリマー重量の０．２５％と１０％との間の量で存在する、請求項１記載の抗菌性および抗ウィルス性のポリマー材料。
【請求項７】
請求項１記載の抗菌性のポリマー材料を含む包装材料。
【請求項８】
抗ウィルス性のポリマー材料を含むコンドームであって、該ポリマー材料が微視的水不溶性粒子を有しており、該粒子がＣｕＯとＣｕ2Ｏの混合物であって、Ｃｕ++を放出するものであり、該ポリマー材料に該粒子の一部が露出され、かつその表面から突出する状態で封入された、コンドーム。
【請求項９】
抗菌性および抗ウィルス性のポリマー材料の製造方法であって、ポリマーのスラリーを製造し、該スラリーにＣｕＯとＣｕ2Ｏの混合物の粉末を導入して該スラリー中に該粉末を分散し、次いで、該スラリーを押出成形して、Ｃｕ++を放出する水不溶性粒子が該粒子の一部が露出され、かつその表面から突出する状態で封入されたポリマー材料を形成することを含む、製造方法。
【請求項１０】
微視的水不溶性粒子を有するポリマー材料であって、該粒子がＣｕＯとＣｕ2Ｏの混合物であって、Ｃｕ++を放出するものであり、該ポリマー材料に該粒子の一部が露出され、かつその表面から突出する状態で封入された、ポリマー材料を製造するためのＣｕ++を放出する水不溶性粒子の使用であって、該ポリマー材料がＨＩＶ−１の増殖を阻害するのに有効である、使用。
【請求項１１】
微視的水不溶性粒子を有するポリマー材料であって、該粒子がＣｕＯとＣｕ2Ｏの混合物であって、Ｃｕ++を放出するものであり、該ポリマー材料に該粒子の一部が露出され、かつその表面から突出する状態で封入された、ポリマー材料を製造するためのＣｕ++を放出する水不溶性粒子の使用であって、該ポリマー材料が感染性ウィルスを中和するのに有効である、使用。
【発明の詳細な説明】
【技術分野】
【０００１】
本発明は抗菌性および抗ウィルス性のポリマー材料並びにその製造方法に関する。より詳しくは、本発明は農産物用包装材料として有用な抗菌性ポリマー材料、ならびにコンドームシース、外科用チューブおよび外科用手袋を形成するのに有用な抗ウィルス性ポリマー材料に関する。
【背景技術】
【０００２】
全ての食品の輸出業者が直面する問題は、輸送中における収穫された後の農産物への微生物による攻撃である。それは、輸送が数時間というよりも数日、数週間あるいは数ヶ月に及ぶ場合に特に当てはまる。微生物は農産物に深刻なダメージをもたらし、消費者に課される付加的なコストの原因となることが知られている。その一例はイスラエルでのイチゴの収穫高である。毎年、収穫高の約５０％が微生物の攻撃のせいで輸送中に失われている。今日まで、無駄になる割合を効果的に減らすことができる有効なシステムは開発されてこなかった。
【０００３】
食品の輸送に用いる包装材料は、バーラップバックから、強度、柔軟性、通気性を示しかつ廉価である高機能のポリマー包装まで、数多く存在する。しかし、今日まで、どれも、包装された農産物中で繁殖する微生物の増殖を阻害することはできない。
【発明の概要】
【０００４】
本発明に従えば、少ないパーセンテージの粉末形態のＣｕ＋＋を、包装材料に形成されるポリマーのスラリーに添加することで、そのパッケージには抗菌性が付与されることが今や見出された。
【０００５】
また、驚くべきことに、コンドームに形成されるポリマーのスラリーに粉末形態のＣｕ＋＋を添加することで、体液中の活性なＨＩＶ−１を阻害して減じるコンドームが製造されることも見出された。
【０００６】
同様に、抗菌特性および抗ウィルス特性を有する外科用手袋および外科用チューブを本発明に従って製造することができる。
【０００７】
ＷＯ９８／０６５０８およびＷＯ９８／０６５０９には、直接かつしっかりとその繊維に結合した、全部または部分的な金属または金属酸化物のメッキを有する様々な形態のテキスタイル（ここで金属および金属酸化物には、銅が含まれ、これらは該繊維に結合している）の教示がある。
【０００８】
より詳細には、ＷＯ９８／０６５０９では、（ａ）金属被覆テキスタイル（該金属被覆テキスタイルは（ｉ）天然繊維、合成セルロース繊維、再生繊維、アクリル繊維、ポリオレフィン繊維、ポリウレタン繊維、ビニル繊維、およびそれらの混紡からなる群より選ばれる繊維を含むテキスタイルと（ｉｉ）金属および金属酸化物からなる群より選ばれる材料を含むメッキとを含み、該金属被覆テキスタイルはメッキが繊維に直接結合されているという特徴を有する）を提供する工程と、（ｂ）金属被覆テキスタイルを製品に組み込む工程とを包含するプロセスが提供される。
【０００９】
上記発明において、「テキスタイル」との語は、繊維（その繊維から紡糸した、天然（例えば、綿、絹、毛、および亜麻糸）または合成の糸のいずれでも）およびそれらの糸から作られた、織物、編物、および不織布を含む。上記発明の範囲には、全ての天然繊維；およびテキスタイル用途に用いられる全ての合成繊維が含まれ、これには合成セルロース繊維（すなわち、レーヨン等の再生セルロース繊維およびアセテート繊維等のセルロース誘導体繊維）、再生タンパク繊維、アクリル繊維、ポリオレフィン繊維、ポリウレタン繊維、およびビニル繊維が含まれるがこれらに限定されない（ただし、ナイロンおよびポリエステル繊維、ならびにそれらの混紡は除く）。
【００１０】
上記発明は、金属を用いたプラスチックの電解メッキで使用される技術を適応した製品（特にプラスチック製のプリント基板）への適用を含んでいた。例えば、Encyclopedia of Polymer Science and Engineering(編者Jacqueline I. Kroschwitz),Wiley and Sons,1987,vol.IX,pp580-598を参照。テキスタイルに適用する場合、該プロセスは２工程を含んだ。第一工程は、触媒貴金属の核形成部位をテキスタイル上に沈殿させることによるテキスタイルの活性化であった。これは、まず低酸化状態の還元剤カチオンの溶液にテキスタイルを浸漬し、次いで、貴金属カチオンの溶液、好ましくはＰｄ＋＋カチオンの溶液、最も好ましくは酸性ＰｄＣｌ2溶液に、テキスタイルを浸漬することによってなされた。低酸化状態のカチオンは、より高酸化状態に酸化されながら、貴金属カチオンを貴金属自体に還元する。好ましくは、還元剤カチオンは、最初の低酸化状態および最後の高酸化状態の両方で溶解性のものである（例えば、Ｓｎ＋＋。これはＳｎ＋＋＋＋に酸化される；またはＴｉ＋＋＋。これはＴｉ＋＋＋＋に酸化される）。
【００１１】
第二工程は、活性化テキスタイルの非常に近傍での金属カチオンの還元（その還元は貴金属により触媒される）であった。カチオンを還元するのに使用した還元剤は、典型的には、分子種（例えば、Ｃｕ＋＋の場合、ホルムアルデヒド）であった。還元剤が酸化されたので、本明細書中では金属カチオンを「酸化剤カチオン」という。該ように作られた金属被覆テキスタイルは、その金属メッキがテキスタイルの繊維に直接結合されていたのが特徴であった。
【００１２】
ＷＯ９８／０６５０８は、
（ａ）天然繊維、合成セルロース繊維、再生タンパク繊維、アクリル繊維、ポリオレフィン繊維、ポリウレタン繊維、ビニル繊維、およびそれらの混紡からなる群より選ばれる繊維を含むテキスタイルと、
（ｂ）金属および金属酸化物からなる群より選ばれる材料を含むメッキ
とを含む組成物であって、該メッキが該繊維に直接結合されていることを特徴とする組成物を記載し特許請求している。
【００１３】
上記公報はまた、
（ａ）天然繊維、合成セルロース繊維、再生タンパク繊維、アクリル繊維、ポリオレフィン繊維、ポリウレタン繊維、ビニル繊維、およびそれらの混紡からなる群より選ばれる繊維を含むテキスタイルと、
（ｂ）複数の核形成部位であって、該核形成部位のそれぞれが少なくとも１つの貴金属を含む複数の核形成部位とを含む組成物であって、少なくとも１つの金属カチオン種の還元金属への還元（これにより該繊維を該還元金属でメッキする）を触媒することにより特徴づけられる組成物を特許請求している。
【００１４】
さらに、上記公報は、上記製品の製造方法を教示し、特許請求している。
【００１５】
上記公報に従って金属被覆テキスタイルを調製するための好ましいプロセスには、
ａ）糸およびファブリックからなる群より選ばれる形状のテキスタイルを選択する工程であって、該テキスタイルが、天然繊維、合成セルロース繊維、再生タンパク繊維、アクリル繊維、ポリオレフィン繊維、ポリウレタン繊維、ビニル繊維、およびそれらの混紡からなる群より選ばれる繊維を含む工程と、
ｂ）少なくとも２つの正の酸化状態を有する少なくとも１つの還元剤カチオン種を含む溶液に、上記テキスタイルを浸漬する工程であって、該少なくとも１つのカチオン種が、該少なくとも２つの正の酸化状態のうちの低い方の状態にある工程と、
ｃ）少なくとも１つの貴金属カチオン種を含む溶液に上記テキスタイルを浸漬する工程（これにより活性化テキスタイルを作る）と、
ｄ）上記活性化テキスタイルと接触している媒体中の少なくとも１つの酸化剤カチオン種を還元する工程とが含まれる。
【００１６】
しかし、該刊行物は、該プロセスに従って製造される被覆された繊維およびテキスタイルに限られるのであって、本明細書に記載され例示されるような、イオンの銅をポリマーのスラリーに導入し、それによってポリマーに封入され（encapsulate）、かつその表面から突出しているイオンの銅の微視的粒子（microscopic particle）を有し、かつ、抗菌性および抗ウィルス性のポリマー特性を有する、フィルムおよび繊維が製造される可能性を教示も示唆もしない。
【００１７】
このような技術の実情に鑑み、今や、本発明に従って、抗菌性および抗ウィルス性のポリマー材料であって、粉末形態のイオンの銅の微視的水不溶性粒子を有しており、該粒子がＣｕ++を放出するものであり、該ポリマー材料に該粒子の一部が露出され、かつその表面から突出する状態で封入された、ポリマー材料が提供される。
【００１８】
本発明の別の側面においては、抗菌性および抗ウィルス性のポリマー材料の製造方法であって、ポリマーのスラリーを製造し、該スラリーにイオンの銅の粉末を導入して該スラリー中に該粉末を分散し、次いで、該スラリーを押出成形して、Ｃｕ++を放出する水不溶性粒子が該粒子の一部が露出され、かつその表面から突出する状態で封入されたポリマー材料を形成することを含む、製造方法が提供される。
【００１９】
本発明のポリマー材料はフィルム、繊維または糸の形態であってもよく、フィルムはそれ自身で使用され、並びに繊維および糸は農産物用包装材料に成形することができる。
【００２０】
当該材料は、ほとんど全ての合成ポリマーから作ることができ、該ポリマーは、その液状スラリー状態の中に、アニオンの銅の粉（dust）の添加を許すであろう。幾つかの材料には、ポリアミド（ナイロン）、ポリエステル、アクリル、ポリプロピレン、サイラスティックラバーおよびラテックスが例示される。銅の粉が微粉末（例えば、１ミクロンと１０ミクロンとの間の大きさ）に粉砕され、少量（例えば、ポリマー重量の０．２５％と１０％との間の量）でスラリーに導入されると、そのスラリーから引き続いて製造される製品は抗菌性および抗ウィルス性の両方を示すことが分かった。
【００２１】
例えば、ＷＯ９８／０６５０８およびＷＯ９８／０６５０９に記載される、外側にコートされた繊維とは異なり、本発明の製品においては、ポリマーは、イオンの銅の微視的水不溶性粒子を有しており、該粒子が該ポリマーに該粒子の一部が露出され、かつその表面から突出する状態で封入されたものである。ポリマー材料の表面から突出しているこれらの粒子は、後述する試験によって証明されるように、活性であることが示されている。
【図面の簡単な説明】
【００２２】
【図１】図１は、高分子スラリーへの添加後、ナイロン繊維中に埋め込まれ、かつそこから突出している銅粒子を有するナイロン繊維の電子顕微鏡写真である。
【図２】図２は、本発明に従ってイオンの銅の量を変動させて含ませた滅菌ラテックス手袋片でのＨＩＶ−１の阻害を示すグラフである。
【発明を実施するための形態】
【００２３】
一般的に、本発明の製品は以下のように製造される：
１．任意のポリマーからスラリーを製造する。主たる原料は、好ましくは、ポリアミド、ポリエチレン、ポリウレタンおよびポリエステルから選択される。該材料の二以上の組合わせは、それらが相溶するかまたは相溶するように調整されるのであれば、用いることができる。ポリマーの原料は、通常、ビーズの形態であり、本来的に単一成分、二成分または多成分であってもよい。ビーズを、好ましくは約１２０〜１８０℃の温度に加熱して融解させる。
２．熱混合段階（押出成形前）で、イオンの銅の水不溶性粉末をスラリーに添加して、加熱されたスラリー中に自由に拡散させる。粒子の大きさは好ましくは１ミクロンと１０ミクロンとの間であるが、フィルムまたは繊維の厚さがより大きな粒子に適応することができる場合には、粒子はより大きくすることができる。
３．次いで、液状のスラリーを圧力をかけて、紡糸口金と呼ばれる円形に形成された金属プレートの一連の穴へ押し通す。スラリーは、互いに近接した微小な穴へ押し通されるので、それらは単一の繊維、あるいは互いに接触できるなら、フィルムまたはシースを形成する。高温の液状繊維またはフィルムは冷たい空気とともに上方へ押されて、連続した一連の繊維または円形のシートを形成する。繊維またはシートの厚さは、穴の大きさと、スラリーが穴に押し通され、冷却空気流によって上方へ押される際の速度とによって制御される。
４．イオンの銅の粉が１０重量％までの混合物においては、ポリアミドのスラリーにおいて、最終製品の物性の劣化は認められなかった。試験のときには、１％のように低い混合物ですら抗菌特性を示すとともに、驚くべきことにＨＩＶ−１活性の阻害も示した。
ＷＯ９４／１５４６３には、抗菌特性を提供する第１のコーティングと、保護機能を提供する第２のコーティングとを有する、無機粒子を含む抗菌組成物が記載されており、該組成物において、該第１のコーティングは、銀または銅または銀、銅および亜鉛の化合物であってもよく、銀および酸化銅（ＩＩ）を含む化合物が好ましい。しかし、該特許は、シリカ、ケイ酸塩、ホウケイ酸塩、アルミノケイ酸塩、アルミナ、リン酸アルミニウムまたはそれらの混合物から選択される第２の保護コーティングを用いた金属組成物のコーティングに関与する煩雑かつ高価なプロセスに基づいており、実際、全ての請求項は、シリカ、含水アルミナおよびアゼライン酸ジオクチルを含む連続コーティングを有する組成物に関する。
これに対して、本発明は、ポリマー材料であって、粉末形態のイオンの銅の微視的水不溶性粒子を有しており、該粒子がＣｕ++を放出するものであり、該ポリマー材料に該粒子の一部が露出され、かつその表面から突出する状態で封入された、ポリマー材料の使用および製造に関するものであり、これは、該公報に教示も示唆もされておらず、また、該ポリマー材料から突出している露出したＣｕ++を放出する水不溶性粒子がＨＩＶ−１活性の阻害においてさえも有効であることが実証されているという利点を有する。
ＥＰ４２７８５８には、無機微粒子が抗菌金属および／または抗菌金属化合物でコーティングされていることを特徴とする抗菌組成物が記載されており、該特許は、粉末形態のイオンの銅の微視的水不溶性粒子を含むポリマーであって、該粒子がＣｕ++を放出するものであり、該ポリマーに該粒子の一部が露出され、かつ突出する状態で封入された、ポリマーを教示も示唆もしていない。
ＤＥ４４０３０１６には、イオンのＣｕ++に対して銅を利用する殺菌および殺真菌組成物を記載しており、該特許もまた、粉末形態のイオンの銅の微視的水不溶性粒子を含むポリマーであって、該粒子がＣｕ++を放出するものであり、該ポリマーに該粒子の一部が露出され、かつ突出する状態で封入された、ポリマーを教示も示唆もしていない。
ＪＰ−０１  ０４６４６５には、殺菌および精子死滅効果を有する銅、銀、水銀およびそれらの合金から選択される金属を利用した殺菌イオンを放出するコンドームが記載されており、金属は好ましくは微粉末化した銅である。塩化銅、硫酸銅および硝酸銅などの銅塩もまた公知のものとして言及されているが、これらの銅塩は、これらが導入されるポリマーを溶解し、そして破壊する水溶性の塩である。同様に、酸化第一銅が特に言及されているが、これはＣｕ+イオンの形態でり、従って、該特許は、該ポリマー材料から突出し、かつＨＩＶ−１活性の阻害にも有効であることが実証された、露出したＣｕ++を放出する水不溶性粒子の使用を教示も示唆もしていない。
ＪＰ−０１  ２４６２０４には、布、靴下などを製造するための、粉末銅化合物と有機ポリシロキサンとの混合物が熱可塑性成形品中に分散された抗菌成形品が記載されている。該特許は、金属イオン自体をポリマー分子中に導入することができないことを特に言及および教示しており、また、繊維表面に銅イオンを放出するための接続路を提供することが意図された有機ポリシロキサンの包含を必要とする。従って、該銅化合物が封入されることは実現されるけれども、該特許は、ポリマー材料から突出している露出したＣｕ++を放出する水不溶性粒子の使用を教示も示唆もしていない。
ＪＰ−０３  １１３０１１には、下着を製造するのに好ましい、良好な抗真菌作用および衛生作用を有する繊維が記載されており、該合成繊維は、ゲルマニウムまたはその化合物と組み合わせて銅または銅化合物を含有しているが、該特許は、大部分のゲルマニウムの存在を教示および必要としており、該特許に開示の銅化合物は、好ましくは、金属銅、一価のＣｕ+化合物であるヨウ化第一銅および水溶性の銅塩である。従って、該特許は、ポリマー材料から突出している露出したＣｕ++を放出する水不溶性粒子の使用を教示も示唆もしていない。
ＥＰ１１６８６５には、その少なくとも一部が細菌特性を有する少なくとも１つの金属イオンを保持するゼオライト粒子を含むポリマー製品が記載および特許請求されており、従って、該特許は、それ自体で、かつゼオライトの非存在下でＣｕ++を放出する露出した水不溶性粒子（該粒子は該ポリマー材料から突出し、かつＨＩＶ−１活性の阻害にも有効であることが実証されている）の使用を教示も示唆もしていない。
ＥＰ２５３６５３には、アモルファスアルミノケイ酸塩粒子を含有するポリマーが記載および特許請求されており、該ポリマーは、有機ポリマーと、アモルファスアルミノケイ酸塩固体粒子またはコーティング剤で処理されたアモルファスアルミノケイ酸塩固体粒子を含み、該アモルファスアルミノケイ酸塩固体粒子の少なくとも一部は、殺菌作用を有する金属イオンを保持している。従って、該特許は、それ自体で、かつアモルファスアルミノケイ酸塩粒子の非存在下でＣｕ++を放出する露出した水不溶性粒子（該露出したＣｕ++を放出する水不溶性粒子は該ポリマー材料から突出し、かつＨＩＶ−１活性の阻害においてさえも有効であることが実証されている）の使用を教示も示唆もしていない。
【００２４】
収穫された後の包装システムとしての当該材料の使用について言及すると、パッケージの外部の微生物は包まれた領域に侵入できず、パケット内部の微生物は包装材料の内側（通常、包まれた領域内での凝縮に起因して微生物が成長するところである）に沿って増殖することが困難であることが判った。
【００２５】
また、本明細書上記に示したように、本発明のポリマー材料（該ポリマー材料に封入されたイオン（ironic）の銅の微視的粒子を有する）は、鋳型／成形構造（configuration）を用いた使い捨て手袋およびコンドームの製造にも利用され得る。
【００２６】
概して、主な原料は濃縮保存された天然ゴムのラテックスである。さらに、当該分野で公知の通り、酸、塩素ガス、アルカリなどの薬品およびコーン／トウモロコシデンプンが添加され得るが、本発明によると、さらに、粉末形態のＣＵ＋＋が添加される。
【００２７】
成形器（former）（または凸鋳型）を液体ラテックスが成形器に張り付かない調製法によって準備する。これは、当該分野において自体公知である、一連の浸漬および鋳型への処理によって行われる。次いで、成形器を清掃、乾燥し、凝固剤薬品の溶液に浸漬する。凝固剤は成形器上に層を形成し、成形器をラテックスのタンク中に浸漬する際にラテックスを凝固するのに役立つ。
【００２８】
成形器をラテックスの混合物に浸漬し、そこから取り出し、硬化オーブンを通過させる。手袋および／またはコンドームは、それらが約１２０〜１４０℃の範囲の温度と同一の温度を晒すオーブンの異なる領域を通過するにつれて、加硫される。該製造方法は、ラテックスゴムを架橋し、必要とされる物理的な品質を与える。
【００２９】
使い捨て手袋／コンドームを製造する通常の製造方法と本発明の製造方法との間の差異は原料へのＣｕ＋＋粉末の添加である。
【００３０】
本発明を、その局面がより完全に理解され評価され得るように、以下の実施例において特定の好ましい実施態様と絡めてここに記載するが、本発明をこれらの特定の実施態様に制限することは意図しない。反対に、添付の特許請求の範囲により定義される本発明の範囲内に含まれ得るような全ての改変物、修飾物および等価物を包含することが意図される。従って、好ましい実施態様を含む以下の実施例は、本発明の実施を例示する役目をするものであり、示した特定物は本発明の好ましい実施態様の例示の目的および例示的考察のためのみのものであり、定式化手順ならびに本発明の原理および概念的局面の記載が最も有用かつ容易に理解されると考えられるものを提供する過程で提示されることが理解される。
【００３１】
実施例１−繊維の調製
２つのビーズ状の薬品を各１６０℃の別個の浴中で加熱することによって全５００グラムのポリアミド２成分化合物を調製した。
次いで、２つの別個の成分を共に混合し、混合物をその色が均一に見えるまで１５分間攪拌した。
該混合した化学品（chemistry）を再度２つの別個のポット中に分割した。一方のポットにはＣｕＯとＣｕ2Ｏ粉末の混合物２５グラムを添加し、１％混合物を得た。第二のポットにはＣｕＯとＣｕ2Ｏの混合物６．２５グラムを添加し、０．２５％混合物を得た。両方の場合において、１６０℃の温度を維持した。化合物をその色が均一に見えるまで攪拌した。
２つの混合物を孔を有する紡糸口金を通過させた。紡糸口金は、直径が５０と７０ミクロンとの間の繊維を与えた（hield）。Ｃｕ＋＋放出粉末を２０ミクロン未満の粒子に粉砕したので紡糸口金の孔に障害物は観察されなかった。押し出された繊維を空冷し、円錐形に紡績した。
繊維を生物学的な活性について試験した。
任意の合成繊維を製造する通常の製造方法と該製造方法との間の差異は、原料へのＣｕ＋＋放出粉末の添加である。
【００３２】
実施例２
高濃縮ＨＩＶ−１ウイルスの１００μｌアリコートを３７℃で３０分間、繊維上でインキュベートした。次いで、各１０μｌの前処理したウイルスを１ｍｌの培地で培養したＭＴ−２細胞（リンパ球 ヒト 細胞株）に添加した。次いで、細胞を３７℃のモイストインキュベーター中で５日間インキュベートし、ウイルスの感染性および増殖を市販のＥＬＩＳＡ（Enzyme Based Immuno-absorbtion Assay）キットを用いて上清中のｐ２４（特異的ＨＩＶ−１タンパク質）の量を測定することによって決定した。結果は２回の実験の平均である。細胞へのＣｕＯまたはＣｕ2Ｏの可能性のある細胞毒性のコントロールとして、上記と同様の実験を行ったが、ＨＩＶ−１を含まない１００μｌの天然媒地と共に繊維をインキュベートした。細胞毒性は観察されなかった。すなわち、上述した実験条件において死滅した宿主細胞は観察されなかった。
ＣｕＯおよびＣｕ2Ｏを含ませた幾つかの繊維の、組織培養におけるＨＩＶ−１増殖を阻害する能力の評価を以下にまとめる。
陰性コントロール（ＣｕＯおよびＣｕ2Ｏを含まないポリマー繊維）：阻害なし
陽性コントロール（ＣｕＯおよびＣｕ2Ｏ粉末）：                ７０％阻害
１％ＣｕＯおよびＣｕ2Ｏ繊維： ２６％阻害
【００３３】
実施例３
抗真菌感受性試験
感受性試験を以下の通りに行った：
該試験に使用した寒天処方物をＮＣＣＬＳ ｄｏｃｕｍｅｎｔ Ｍ２７−Ａに従って選択し（ＲＰＭＩ（ＲＰＧ））、０．１６５Ｍのモルホリンプロパンスルホン酸緩衝液（ＭＯＰＳ）でｐＨ７．０に緩衝化した。
試験において、４．０ｍｍの深さの寒天を含む９０-ｍｍ-直径のプレートを使用した。Candida albicans、Cryptococcus neoformans、micrococcus、Tinea pedisおよびTinea curpusにおいて、接種物をそれぞれ２４時間培養物および４８時間培養物から調製し、対して、Aspergillus furnigatusおよびTrichophyton mentagrophytesにおいて、５日齢培養物を使用した。細胞懸濁液を滅菌０．８５％ＮａＣｌ中で調製し、０．５ ＭｃＦａｒｌａｎｄ標準の濁度に調整した。寒天の全表面にわたって、細胞懸濁液中に浸漬した無毒スワブを３方向に寒天全面に渡って画線することによって寒天表面に接種した。
過剰量の水分を寒天に吸収させた後、表面を完全に乾燥し、３％〜１０％の範囲の濃度のＣｈｅｍｔｅｘ／ＭＴＣで処理した繊維を各プレートに適用した。プレートを３５℃でインキュベートし、２４時間、４８時間および７日間後に読み取った。処理した繊維の抗真菌活性は、繊維の下側および繊維の周囲で阻害領域が視認できた場合、陽性とみなした。
【００３４】
抗菌感受性試験
感受性試験を以下の改変を伴って上記抗真菌活性に記載のように行った：Ｍｕｅｌｌｅｒ−Ｈｉｎｔｏｎ寒天（Ｄｉｆｃｏ、デトロイト、ＭＩ）を培地として使用した。ｐＨを７．２〜７．４に調整した。該研究に使用した細菌は、Escherichia coli、Staphylococcus aureus、brevubacterium、acinetobacterおよびmicrococcusであった。
【００３５】
結果
３〜１０％の範囲の濃度で処理した繊維は、該繊維の下側および繊維の周囲に特徴的な阻害領域を示し、まさしく抗真菌および抗菌活性を示した。コントロール（未処理の繊維）は抗真菌または抗菌活性を示さなかった。
【００３６】
実施例４
ＨＩＶ−Ｉ ＩＩＩＢ（実験用Ｔ細胞感染性株、０．３６ｐｇ  ｐ２４［ウイルスの量］）を含む５０μｌのＲＰＭＩ １６４０倍地をＵＶ滅菌した手袋片上に配置した。ウイルス活性の陰性コントロールとして５０μｌの培地を手袋上に配置し、そして陽性コントロールとしてウイルスを通常の手袋（すなわち、Ｃｕ＋＋含まず）上に配置した。実験を２回行った。すなわち、各手袋（Ｃｕ＋＋の濃度が異なる）において、ウイルスあり、ウイルスなしの２つの別個の滴を配置した。
室温で２０分間のインキュベーションの後、ウイルスを含む５０μｌの滴を４５０μｌの新鮮培地（１０％仔ウシ血清を含む）と混合し、混合物を１ｍｌ培地（１０％仔ウシ血清を含む）中の２×１０5ＭＴ−２細胞（リンパ球細胞株）に添加した。
次いで、ウイルス−細胞混合物を３７℃のＣＯ2加湿インキュベーターにおいて２４ウェルプレート中でインキュベートした。４日間のインキュベーションの後、１ウェルあたりに存在するウイルスの量を逆転写酵素（ＲＴ）アッセイによって定量した。
ＲＴはＨＩＶ−Ｉの重要な酵素であり、該酵素はＲＮＡ鎖からＤＮＡ鎖を重合し得る。放射線標識したデオキシヌクレオチドを添加することによって、新たに合成されたＤＮＡの量が定量され得る。図２に示す阻害の割合は、各手袋の濃度で得られた１分あたりの平均カウント数（ＣＰＭ）を、通常のコントロールの手袋で得られたＣＰＭで除算することによって計算された。
該グラフが示すように、１％以上の銅イオンを室温で産出する化合物が含まれたラテックス手袋の表面への濃縮ＨＩＶ−１ウイルスの２０分間の暴露は、結果として、続いて起こるリンパ球（ＨＩＶ−１の主な標的）のウイルス感染を９５％を越えて中和した。該結果は、スラリー中に銅を含ませて手袋またはコンドームなどの他の物品を形成し、血液または精液などのヒトの汚染された液体において見出され得る感染性ウイルスを中和するアプローチの可能性を指摘する。
【００３７】
本発明が前述の例示的な実施例の詳細に限定されないこと、および本発明がその本質的な特徴から逸脱することなく他の特定の形態で具体化され得ることは当業者に明らかであろう。そして、それゆえ、本明細書の実施態様および実施例は全ての面において例示であって限定するものではないと考えられ、参照は先行する明細書ではなく添付の請求の範囲に対してなされるので、それゆえ、請求の範囲と同等の意味および範囲内での全ての改変はその中に包含されると意図されることが望まれる。
【図１】
0005457504.tif 000002
【図２】
0005457504.tif 000003